(57)【要約】      （修正有）【課題】初回充電時の膨張を抑制することのできる二次電池を提供する。【解決手段】正極および負極と共に非水電解液を備えた非水電解液二次電池であって、  前記非水電解液が、下記式（１）で表されるβ―ジケトンと周期律表第５族〜第１２族金属元素との錯体、およびハロゲン化炭酸エステルまたは炭素−炭素多重結合を有する炭酸エステルを含有することを特徴とする非水電解液二次電池。2009093843.tif 000012［式（１）において、Ｒ１はフッ素原子、炭素数４以下のアルキル基、または炭素数４以下のフルオロアルキル基である。Ｒ２はフッ素原子、炭素数４以下のアルキル基、炭素数４以下のフルオロアルキル基、フェニル基、２−フリル基、または２−チオフェニル基である。］【選択図】なし【特許請求の範囲】
【請求項１】
正極および負極と共に非水電解液を備えた非水電解液二次電池であって、
前記非水電解液が、下記式（１）で表されるβ―ジケトンと周期律表第５族〜第１２族金属元素との錯体、およびハロゲン化炭酸エステルまたは炭素−炭素多重結合を有する炭酸エステルを含有することを特徴とする非水電解液二次電池。
【化１】
2009093843.tif 000010
［式（１）において、Ｒ１はフッ素原子、炭素数４以下のアルキル基、または炭素数４以下のフルオロアルキル基である。Ｒ２はフッ素原子、炭素数４以下のアルキル基、炭素数４以下のフルオロアルキル基、フェニル基、２−フリル基、または２−チオフェニル基である。］
【請求項２】
前記β―ジケトンがアセチルアセトンであることを特徴とする請求項１に記載の非水電解液二次電池。
【請求項３】
前記金属元素がニッケルであることを特徴とする請求項１記載の非水電解液二次電池。
【請求項４】
ラミネートフィルムからなる外装部材内に収容されてなることを特徴とする請求項１に記載の非水電解液二次電池。
【請求項５】
前記非水電解液により膨潤する高分子化合物を含むことを特徴とする請求項１記載の非水電解液二次電池。
【請求項６】
前記高分子化合物がポリフッ化ビニリデンであることを特徴とする請求項５記載の非水電解液二次電池。
【請求項７】
下記式（１）で表されるβ―ジケトンと周期律表第５族〜第１２族金属元素との錯体、およびハロゲン化炭酸エステルまたは炭素−炭素多重結合を有する炭酸エステルを含有することを特徴とする非水電解液組成物。
【化２】
2009093843.tif 000011
［式（１）において、Ｒ１はフッ素原子、炭素数４以下のアルキル基、または炭素数４以下のフルオロアルキル基である。Ｒ２はフッ素原子、炭素数４以下のアルキル基、炭素数４以下のフルオロアルキル基、フェニル基、２−フリル基、または２−チオフェニル基である］
【請求項８】
前記β―ジケトンがアセチルアセトンであることを特徴とする請求項７に記載の非水電解液組成物。
【請求項９】
前記金属元素がニッケルであることを特徴とする請求項７記載の非水電解液組成物。
【発明の詳細な説明】
【技術分野】
【０００１】
本発明は、初回充電時の膨張を抑制し得る、非水電解液二次電池および非水電解液組成物に関する。
【背景技術】
【０００２】
近年、カメラ一体型ＶＴＲ、デジタルスチルカメラ、携帯電話、携帯情報端末、ノート型コンピュータ等のポータブル電子機器が多く登場し、その小型軽量化が図られている。そしてこれらの電子機器のポータブル電源として、電池、特に二次電池について、エネルギー密度を向上させるための研究開発が活発に進められている。中でも、負極活物質に炭素、正極活物質にリチウム−遷移金属複合酸化物、電解液に炭酸エステル混合物を使用するリチウムイオン二次電池は、従来の非水系電解液二次電池である鉛電池、ニッケルカドミウム電池と比較して大きなエネルギー密度が得られるため、広く実用化されている。特に外装にアルミニウムラミネートフィルムを使用するラミネート電池は軽量なためエネルギー密度が大きい。ラミネート電池に於いては、電解液をポリマーに膨潤させるとラミネート電池の変形を抑制する事ができるため、ラミネートポリマー電池も広く使用されている。
【０００３】
これらのリチウムイオン二次電池では、サイクル特性などの電池特性を向上させるために、例えば、電解液に種々の添加剤を添加することが提案されている（例えば特許文献１、２）。
【０００４】
【特許文献１】特開２００５−３８７２２号公報
【特許文献２】特開２００６−１７２７２６号公報
【発明の開示】
【発明が解決しようとする課題】
【０００５】
ところがラミネート電池は外装が軟らかいため、初回充電時に膨張しやすい問題があった。これは電解液中の溶媒が電極と反応することで分解し、気体が発生することに起因すると考えられる。電池の外形は初回充電時の膨張を前提に設計されるため、膨張量が大きいと、充電前の厚みを小さくする必要があり、結果として電池の放電容量が小さくなる。
【０００６】
そこで本発明は、かかる問題点を鑑みてなされたものであり、初回充電時の膨張を抑制することのできる二次電池を提供することを目的とする。
【課題を解決するための手段】
【０００７】
本発明では、電解液中に特定のβ−ジケトン金属錯体と炭酸エステルを含むことにより、初回充電時の膨張を抑制できることを見出した。
すなわち本発明は下記の非水電解液二次電池および非水電解液組成物を提供する。
[１]正極および負極と共に非水電解液を備えた非水電解液二次電池であって、
前記非水電解液が、下記式（１）で表されるβ―ジケトンと周期律表第５族〜第１２族金属元素との錯体、およびハロゲン化炭酸エステルまたは炭素−炭素多重結合を有する炭酸エステルを含有することを特徴とする非水電解液二次電池。
【０００８】
【化３】
2009093843.tif 000002
【０００９】
［式（１）において、Ｒ１はフッ素原子、炭素数４以下のアルキル基、または炭素数４以下のフルオロアルキル基である。Ｒ２はフッ素原子、炭素数４以下のアルキル基、炭素数４以下のフルオロアルキル基、フェニル基、２−フリル基、または２−チオフェニル基である］
[２] 上記式（１）で表されるβ―ジケトンと周期律表第５族〜第１２族金属元素との錯体、およびハロゲン化炭酸エステルまたは炭素−炭素多重結合を有する炭酸エステルを含有することを特徴とする非水電解液組成物。
【発明の効果】
【００１０】
本発明の二次電池によれば、電解液に前記式（１）で表される化合物すなわちβ−ジケトンの金属錯体およびハロゲン化炭酸エステルまたは炭素−炭素多重結合を有する炭酸エステルを添加することにより、初回充電時の膨張を抑制することができる。β−ジケトン金属錯体は負極で金属を生成して抵抗を小さくするため、負極で過電圧が小さくなり、溶媒の分解が抑制できると考えられる。また、ハロゲン化炭酸エステルまたは炭素−炭素多重結合を有する炭酸エステルは別の機構で電極上に保護皮膜を形成する事により気体発生を抑制すると考えられる。
【発明を実施するための最良の形態】
【００１１】
以下、本発明を実施するための最良の形態について、図面を参照して説明するが、本発明は以下の形態に限定されるものではない。
【００１２】
図１は、本発明の一実施の形態に係る二次電池の構成を模式的に表したものである。この二次電池は、いわゆるラミネートフィルム型といわれるものであり、正極リード２１および負極リード２２が取り付けられた巻回電極体２０をフィルム状の外装部材３０の内部に収容したものである。
【００１３】
正極リード２１および負極リード２２は、それぞれ、外装部材３０の内部から外部に向かい例えば同一方向に導出されている。正極リード２１および負極リード２２は、例えば、アルミニウム、銅、ニッケルあるいはステンレスなどの金属材料によりそれぞれ構成されており、それぞれ薄板状または網目状とされている。 
【００１４】
外装部材３０は、例えば、ナイロンフィルム、アルミニウム箔およびポリエチレンフィルムをこの順に貼り合わせた矩形状のアルミラミネートフィルムにより構成されている。外装部材３０は、例えば、ポリエチレンフィルム側と巻回電極体２０とが対向するように配設されており、各外縁部が融着あるいは接着剤により互いに密着されている。外装部材３０と正極リード２１および負極リード２２との間には、外気の侵入を防止するための密着フィルム３１が挿入されている。密着フィルム３１は、正極リード２１および負極リード２２に対して密着性を有する材料、例えば、ポリエチレン、ポリプロピレン、変性ポリエチレンあるいは変性ポリプロピレンなどのポリオレフィン樹脂により構成されている。
【００１５】
なお、外装部材３０は、上述したアルミラミネートフィルムに代えて、他の構造を有するラミネートフィルム、ポリプロピレンなどの高分子フィルムあるいは金属フィルムにより構成するようにしてもよい。 
【００１６】
図２は、図１に示した巻回電極体２０のＩ−Ｉ線に沿った断面構造を表すものである。巻回電極体２０は、正極２３と負極２４とをセパレータ２５および電解質層２６を介して積層し、巻回したものであり、最外周部は保護テープ２７により保護されている。
【００１７】
（活物質層）
正極２３は、正極集電体２３Ａの両面に正極活物質層２３Ｂが設けられた構造を有している。負極２４は、負極集電体２４Ａの両面に負極活物質層２４Ｂが設けられた構造を有しており、負極活物質層２４Ｂと正極活物質層２３Ｂとが対向するように配置されている。本発明の非水電解液二次電池において、上記正極活物質層２３Ｂおよび負極活物質層２４Ｂの片面あたりの厚さはそれぞれ４０μｍ以上、好ましくは８０μｍ以下である。より好ましくは４０μｍ以上６０μｍ以下の範囲である。活物質層の厚さを４０μｍ以上とすることで、電池の高容量化を図ることができる。また、８０μｍ以下とすることで充放電を繰り返した時の放電容量維持率を大きくできる。
【００１８】
（正極）
正極集電体２３Ａは、例えば、アルミニウム、ニッケルあるいはステンレスなどの金属材料により構成されている。正極活物質層２４Ｂは、例えば、正極活物質として、リチウムを吸蔵および放出可能な正極材料のいずれか１種または複数種を含んでおり、必要に応じて炭素材料などの導電剤およびポリフッ化ビニリデンなどの結着剤を含んでいてもよい。
【００１９】
リチウムを吸蔵および放出することが可能な正極材料としては、例えば、コバルト酸リチウム、ニッケル酸リチウム、およびこれらの固溶体（Ｌｉ（ＮｉＣｏyＭｎz）Ｏ２））（ｘ、ｙおよびｚの値は０＜ｘ＜１、０＜ｙ＜１、０≦ｚ＜１、ｘ＋ｙ＋ｚ＝１である。）、マンガンスピネル（ＬｉＭｎ２Ｏ４）およびその固溶体（Ｌｉ（Ｍｎ２−ｖＮｉｖ）Ｏ４）（ｖの値はｖ＜２である。）などのリチウム複合酸化物、並びにリン酸鉄リチウム（ＬｉＦｅＰＯ４）などのオリビン構造を有するリン酸化合物が好ましい。高いエネルギー密度を得ることができるからである。また、リチウムを吸蔵および放出することが可能な正極材料としては、例えば、酸化チタン、酸化バナジウムおよび二酸化マンガンなどの酸化物、二硫化鉄、二硫化チタンおよび硫化モリブデンなどの二硫化物、硫黄、並びにポリアニリンおよびポリチオフェンなどの導電性高分子も挙げられる。
【００２０】
（負極）
負極２４は、例えば、対向する一対の面を有する負極集電体２４Ａの両面に負極活物質層２４Ｂが設けられた構造を有している。負極集電体２４Ａは、例えば、銅、ニッケルおよびステンレスなどの金属材料により構成されている。 
【００２１】
負極活物質層２４Ｂは、負極活物質として、リチウムを吸蔵および放出することが可能な負極材料のいずれか１種または複数種を含んでいる。なお、この二次電池では、リチウムを吸蔵および放出することが可能な負極材料の充電容量が、正極２３の充電容量よりも大きくなっており、充電の途中において負極２４にリチウム金属が析出しないようになっている。 
【００２２】
リチウムを吸蔵および放出することが可能な負極材料としては、例えば、難黒鉛化性炭素、易黒鉛化性炭素、黒鉛、熱分解炭素類、コークス類、ガラス状炭素類、有機高分子化合物焼成体、炭素繊維または活性炭などの炭素材料が挙げられる。このうち、コークス類には、ピッチコークス、ニードルコークスあるいは石油コークスなどがある。有機高分子化合物焼成体とは、フェノール樹脂やフラン樹脂等の高分子材料を適当な温度で焼成して炭素化したものをいい、一部には難黒鉛化性炭素または易黒鉛化性炭素に分類されるものもある。また、高分子材料としてはポリアセチレンあるいはポリピロールなどがある。これら炭素材料は、充放電時に生じる結晶構造の変化が非常に少なく、高い充放電容量を得ることができると共に、良好なサイクル特性を得ることができるので好ましい。特に黒鉛は、電気化学当量が大きく、高いエネルギー密度を得ることができ好ましい。また、難黒鉛化性炭素は、優れた特性が得られるので好ましい。さらにまた、充放電電位が低いもの、具体的には充放電電位がリチウム金属に近いものが、電池の高エネルギー密度化を容易に実現することができるので好ましい。
【００２３】
また、負極材料としては、上記に示した炭素材料の他に、ケイ素、スズ、及びそれらの化合物、マグネシウム、アルミニウム、ゲルマニウム等、リチウムと合金を作る元素を含む材料を用いてもよい。更にチタンのようにリチウムと複合酸化物を形成する元素を含む材料も考えられる。
【００２４】
（セパレータ）
セパレータ２５は、正極２３と負極２４とを隔離し、両極の接触による電流の短絡を防止しつつ、リチウムイオンを通過させるものである。このセパレータ２５は、例えば、ポリテトラフルオロエチレン、ポリプロピレンおよびポリエチレンなどよりなる合成樹脂製の多孔質膜、またはセラミック製の多硬質膜により構成されており、これらの複数種の多孔質膜を積層した構造とされていてもよい。セパレータ２５には、例えば液状の電解質である電解液が含浸されている。
【００２５】
（電解液）
【００２６】
本発明の非水電解液二次電池における電解液および電解液組成物は、下記式（１）で表されるβ−ジケトンと周期律表第５族〜第１２族金属元素との錯体（以下、β−ジケトン金属錯体ともいう）を含有する。β−ジケトン金属錯体は負極で金属を生成して抵抗を小さくするため、負極で過電圧が小さくなり、溶媒の分解が抑制できると考えられる。その結果、気体の発生が起こりにくくなり、初回充電時の膨張を抑制することができる。
【００２７】
【化４】
2009093843.tif 000003
【００２８】
式（１）において、Ｒ１はフッ素原子、炭素数４以下のアルキル基、または炭素数４以下のフルオロアルキル基である。すなわち、Ｒ１＝ＣｍＨ２ｍ＋１−ｎＦｎ（０≦ｍ≦４、０≦ｎ≦２ｍ＋１）である。
Ｒ２はフッ素原子、炭素数４以下のアルキル基、炭素数４以下のフルオロアルキル基、フェニル基、２−フリル基、または２−チオフェニル基である。すなわち、β−ジケトンは下記の式（１−１）〜（１−４）で表される化合物のいずれかである。なお、式（１−１）において、０≦ｐ≦４、０≦ｑ≦２ｐ＋１、である。
【００２９】
【化５】
2009093843.tif 000004
【００３０】
Ｒ１としては、溶解性の観点から、メチル基が好ましい。また、Ｒ２としては、溶解性の観点から、メチル基が好ましい。また、錯体を形成する金属元素としては、周期律表第５族〜第１２族金属元素の中でも、金属生成の容易さの観点から、ニッケルが好ましい。これらは単独で用いてもよいし、複数種を混合して用いてもよい。
【００３１】
β−ジケトン金属錯体としては、具体的には、亜鉛（ＩＩ）アセチルアセトネート、銅（ＩＩ） アセチルアセトネート、ニッケル（ＩＩ）アセチルアセトネート［式（１−５）］、コバルト（ＩＩ） アセチルアセトネート、コバルト(III) アセチルアセトネート、鉄（ＩＩ） アセチルアセトネート、鉄(III) アセチルアセトネート、マンガン（ＩＩ） アセチルアセトネート、マンガン(III) アセチルアセトネート、クロム(III) アセチルアセトネート、バナジウム(III) アセチルアセトネート、ニッケル（ＩＩ）ヘキサフルオロアセチルアセトネート［式（１−６）］、ニッケル（ＩＩ）ビス（２、２、６、６−テトラメチルー３、５−ヘプタンジオネート）［式（１−７）］などが挙げられる。中でも、ニッケル（ＩＩ）アセチルアセトネートが好ましい。Ｒ１がメチル基であり、ニッケルを含有するからである。
【００３２】
【化６】
2009093843.tif 000005
【００３３】
電解液中におけるβ−ジケトン金属錯体の含有量は、電解液基準で、好ましくは０．０３〜０．３重量％であり、より好ましくは０．０５〜０．２重量％である。上記範囲内であれば低抵抗の皮膜の形成であるため好ましい。
【００３４】
本発明の非水電解液二次電池における電解液および電解液組成物は、さらに、ハロゲン化炭酸エステルまたは炭素−炭素多重結合を有する炭酸エステルを含有する。β−ジケトン金属錯体とこれらの炭酸エステルを併用することで、電池の膨張抑制効果が高まる。これらの炭酸エステルは電極上に保護皮膜を形成する事により気体発生を抑制すると考えられる。なお、これらの炭酸エステルは１種を単独で用いてもよく、複数種を混合して用いてもよい。
【００３５】
ハロゲン化炭酸エステルとしては、４−フルオロ−１、３−ジオキソラン−２−オン（フルオロエチレンカーボネート）［式（２）］、４−クロロ−１、３−ジオキソラン−２−オン（クロロエチレンカーボネート）［式（３）］、トリフルオロプロピレンカーボネート［式（４）］等が挙げられる。中でも、安定性の観点から４−フルオロ−１、３−ジオキソラン−２−オンが好ましい。
【００３６】
【化７】
2009093843.tif 000006
【００３７】
炭素−炭素多重結合を有する炭酸エステルとしては、ビニレンカーボネート、ビニルエチレンカーボネート等が挙げられる。中でも、反応性の観点からビニレンカーボネートが好ましい。
【００３８】
電解液中における上記炭酸エステルの含有量は、電解液基準で、好ましくは０．３〜３重量％であり、より好ましくは０．５〜２重量％である。上記範囲内であれば低抵抗の皮膜の形成であるため好ましい。
【００３９】
本発明における電解液（電解液組成物）はさらに、溶媒と、溶媒に溶解された電解質塩とを含んでいる。
【００４０】
（溶媒）
電解液に用いる溶媒は、比誘電率が３０以上の高誘電率溶媒であることが好ましい。これによりリチウムイオンの数を増加させることができるからである。電解液における高誘電率溶媒の含有量は、１５〜５０質量％の範囲内とすることが好ましい。この範囲内とすることにより、より高い充放電効率が得られるからである。
【００４１】
高誘電率溶媒としては、例えば、エチレンカーボネート、プロピレンカーボネート、ブチレンカーボネートなどの環状炭酸エステル、γ−ブチロラクトンまたはγ−バレロラクトンなどのラクトン、Ｎ−メチル−２−ピロリドンなどのラクタム、Ｎ−メチル−２−オキサゾリジノンなどの環式カルバミン酸エステル、並びにテトラメチレンスルホンなどのスルホン化合物が挙げられる。特に環状炭酸エステルが好ましい。また、上記高誘電率溶媒は、１種を単独で用いてもよく、複数種を混合して用いてもよい。
【００４２】
電解液に用いる溶媒は、上記高誘電率溶媒に、粘度が１ｍＰａ・ｓ以下の低粘度溶媒を混合して用いることが好ましい。これにより高いイオン伝導性を得ることができるからである。高誘電率溶媒に対する低粘度溶媒の比率（質量比）は、高誘電率溶媒：低粘度溶媒＝２：８〜５：５の範囲内とすることが好ましい。この範囲内とすることでより高い効果が得られるからである。
【００４３】
低粘度溶媒としては、例えば、ジメチルカーボネート、ジエチルカーボネート、エチルメチルカーボネートおよびメチルプロピルカーボネートなどの鎖状炭酸エステル、酢酸メチル、酢酸エチル、プロピオン酸メチル、プロピオン酸エチル、酪酸メチル、イソ酪酸メチル、トリメチル酢酸メチルおよびトリメチル酢酸エチルなどの鎖状カルボン酸エステル、Ｎ，Ｎ−ジメチルアセトアミドなどの鎖状アミド、Ｎ，Ｎ−ジエチルカルバミン酸メチルおよびＮ，Ｎ−ジエチルカルバミン酸エチルなどの鎖状カルバミン酸エステル、ならびに１，２−ジメトキシエタン、テトラヒドロフラン、テトラヒドロピランおよび１，３−ジオキソランなどのエーテルが挙げられる。これらの低粘度溶媒は１種を単独で用いてもよく、複数種を混合して用いてもよい。
【００４４】
（電解質塩）
電解質塩としては、例えば、六フッ化リン酸リチウム（ＬｉＰＦ６）、四フッ化ホウ酸リチウム（ＬｉＢＦ４）、六フッ化ヒ酸リチウム（ＬｉＡｓＦ６）、六フッ化アンチモン酸リチウム（ＬｉＳｂＦ６）、過塩素酸リチウム（ＬｉＣｌＯ４）および四塩化アルミニウム酸リチウム（ＬｉＡｌＣｌ４）などの無機リチウム塩、並びにトリフルオロメタンスルホン酸リチウム（ＣＦ３ＳＯ３Ｌｉ）、リチウムビス（トリフルオロメタンスルホン）イミド［（ＣＦ３ＳＯ２）２ＮＬｉ］、リチウムビス（ペンタフルオロエタンスルホン）イミド［（Ｃ２Ｆ５ＳＯ２）２ＮＬｉ］およびリチウムトリス（トリフルオロメタンスルホン）メチド［（ＣＦ３ＳＯ２）３ＣＬｉ］などのパーフルオロアルカンスルホン酸誘導体のリチウム塩が挙げられる。電解質塩は１種を単独で用いてもよく、複数種を混合して用いてもよい。
【００４５】
（高分子化合物）
本発明の電池は、電解液により膨潤して電解液を保持する保持体となる高分子化合物を含むことにより、ゲル状としてもよい。電解液により膨潤する高分子化合物を含むことにより高いイオン伝導率を得ることができ、優れた充放電効率が得られると共に、電池の漏液を防止することができるからである。電解液に高分子化合物を添加して用いる場合、電解液における高分子化合物の含有量は、０．１質量％以上２．０質量％以下の範囲内とすることが好ましい。また、セパレータの両面にポリフッカビニリデン等の高分子化合物を塗布して用いる場合は、電解液と高分子化合物の質量比を５０：１〜１０：１の範囲内とすることが好ましい。この範囲内とすることにより、より高い充放電効率が得られるからである。
【００４６】
前記高分子化合物としては、例えば、下式（５）に示すポリビニルホルマール、ポリエチレンオキサイド並びにポリエチレンオキサイドを含む架橋体などのエーテル系高分子化合物、下式（６）に示すポリメタクリレートなどのエステル系高分子化合物、アクリレート系高分子化合物、および下式（７）に示すポリフッ化ビニリデン、並びにフッ化ビニリデンとヘキサフルオロプロピレンとの共重合体などのフッ化ビニリデンの重合体が挙げられる。高分子化合物は１種を単独で用いてもよく、複数種を混合して用いてもよい。特に、高温保存時の膨潤防止効果の観点からは、ポリフッ化ビニリデンなどのフッ素系高分子化合物を用いることが望ましい。
【００４７】
【化８】
2009093843.tif 000007
【００４８】
前記式（５）〜（７）において、ｓ、ｔ、ｕはそれぞれ１００〜１００００の整数であり、ＲはＣｘＨ２ｘ＋１Ｏｙ、（ｘは１〜８、ｙはｘ−１以下）で示される。
【００４９】
（製造方法）
この二次電池は、例えば、次のようにして製造することができる。 
【００５０】
正極は、例えば次の方法で作製できる。まず、正極活物質と、導電剤と、結着剤とを混合して正極合剤を調製し、この正極合剤をＮ−メチル−２−ピロリドンなどの溶剤に分散させてペースト状の正極合剤スラリーとする。続いて、この正極合剤スラリーを正極集電体２３Ａに塗布し溶剤を乾燥させたのち、ロールプレス機などにより圧縮成型して正極活物質層２３Ｂを形成し、正極２３を作製する。この際、正極活物質層２３Ｂの厚さは４０μｍ以上となるようにする。
【００５１】
また、負極は、例えば次の方法で作製できる。まず、構成元素としてケイ素およびスズのうちの少なくとも一方を含む負極活物質と、導電剤と、結着剤とを混合して負極合剤を調製したのち、この負極合剤をＮ−メチル−２−ピロリドンなどの溶剤に分散させてペースト状の負極合剤スラリーとする。次いで、この負極合剤スラリーを負極集電体２４Ａに塗布し乾燥させ、圧縮成型することにより、上述した負極活物質よりなる負極活物質粒子を含有する負極活物質層２４Ｂを形成し、負極２４を得る。この際、負極活物質層２４Ｂの厚さは４０μｍ以上となるようにする。
【００５２】
つぎに、正極２３および負極２４のそれぞれに、電解液と、高分子化合物と、混合溶剤とを含む前駆溶液を塗布し、混合溶剤を揮発させて電解質層２６を形成する。次いで、正極集電体２３Ａに正極リード２１を取り付けると共に、負極集電体２４Ａに負極リード２２を取り付ける。続いて、電解質層２６が形成された正極２３と負極２４とをセパレータ２５を介して積層し積層体としたのち、この積層体をその長手方向に巻回して、最外周部に保護テープ２７を接着して巻回電極体２０を形成する。そののち、例えば、外装部材３０の間に巻回電極体２０を挟み込み、外装部材３０の外縁部同士を熱融着などにより密着させて封入する。その際、正極リード２１および負極リード２２と外装部材３０との間には密着フィルム３１を挿入する。これにより、図１、２に示した二次電池が完成する。 
【００５３】
また、この二次電池は、次のようにして作製してもよい。まず、上述したようにして正極２３および負極２４を作製し、正極２３および負極２４に正極リード２１および負極リード２２を取り付けたのち、正極２３と負極２４とをセパレータ２５を介して積層して巻回し、最外周部に保護テープ２７を接着して、巻回電極体２０の前駆体である巻回体を形成する。次いで、この巻回体を外装部材３０に挟み、一辺を除く外周縁部を熱融着して袋状とし、外装部材３０の内部に収納する。続いて、電解液と、高分子化合物の原料であるモノマーと、必要に応じて重合開始剤あるいは重合禁止剤などの他の材料とを含む電解質用組成物を用意し、外装部材３０の内部に注入したのち、外装部材３０の開口部を熱融着して密封する。そののち、必要に応じて熱を加えてモノマーを重合させて高分子化合物とすることによりゲル状の電解質層２６を形成し、図１、２に示した二次電池を組み立てる。 
【００５４】
この二次電池では、充電を行うと、例えば、正極２３からリチウムイオンが放出され、電解液を介して負極２４に吸蔵される。一方、放電を行うと、例えば、負極２４からリチウムイオンが放出され、電解液を介して正極２４に吸蔵される。
【００５５】
以上、実施の形態を挙げて本発明を説明したが、本発明は実施の形態に限定されず、種々の変形が可能である。例えば、上記実施の形態およびでは、電解質として電解液を用いる場合について説明し、更に、電解液を高分子化合物に保持させたゲル状電解質を用いる場合についても説明したが、他の電解質を用いるようにしてもよい。他の電解質としては、例えば、イオン伝導性セラミックス、イオン伝導性ガラスあるいはイオン性結晶などのイオン伝導性無機化合物と電解液とを混合したもの、または他の無機化合物と電解液とを混合したもの、またはこれらの無機化合物とゲル状電解質とを混合したものが挙げられる。 
【００５６】
また、上記実施の形態では、電極反応物質としてリチウムを用いる電池について説明したが、ナトリウム（Ｎａ）あるいはカリウム（Ｋ）などの他のアルカリ金属、またはマグネシウムあるいはカルシウム（Ｃａ）などのアルカリ土類金属、またはアルミニウムなどの他の軽金属を用いる場合についても、本発明を適用することができる。 
【００５７】
更に、上記実施の形態では、負極の容量が、リチウムの吸蔵および放出による容量成分により表されるいわゆるリチウムイオン二次電池、あるいは、負極活物質にリチウム金属を用い、負極の容量が、リチウムの析出および溶解による容量成分により表されるいわゆるリチウム金属二次電池について説明したが、本発明は、リチウムを吸蔵および放出することが可能な負極材料の充電容量を正極の充電容量よりも小さくすることにより、負極の容量がリチウムの吸蔵および放出による容量成分と、リチウムの析出および溶解による容量成分とを含み、かつその和により表されるようにした二次電池についても同様に適用することができる。
【００５８】
更にまた、上記実施の形態では、ラミネート型の二次電池を具体的に挙げて説明したが、本発明は上記形状に限定されない事は言うまでもない。すなわち、筒型電池、角型電池、等にも適用可能である。また、本発明は、二次電池に限らず、一次電池などの他の電池についても同様に適用することができる。
【実施例】
【００５９】
＜実施例１−１〜１−１６＞
（実施例１−１）
先ず、正極活物質としてリチウム・コバルト複合酸化物（ＬｉＣｏＯ２）を９４重量部と、導電材としてグラファイトを３重量部と、結着剤としてポリフッ化ビニリデン（ＰＶｄＦ）を３重量部とを均質に混合してＮ−メチルピロリドンを添加し正極合剤塗液を得た。次に、得られた正極合剤塗液を、厚み２０μｍのアルミニウム箔上の両面に均一に塗布、乾燥して片面当たり２０ｍｇ／ｃｍ２の正極合剤層を形成した。これを幅５０ｍｍ、長さ３００ｍｍの形状に切断して正極を作成した。
次に、負極活物質として黒鉛９７重量部、結着剤としてＰＶｄＦを３重量部とを均質に混合してＮ−メチルピロリドンを添加し負極合剤塗液を得た。次に、得られた負極合剤塗液を、負極集電体となる厚み１５μｍの銅箔上の両面に均一に塗布、乾燥して片面当たり１０ｍｇ／ｃｍ２の負極合剤層を形成した。これを幅５０ｍｍ、長さ３００ｍｍの形状に切断して負極を作成した。
電解液はエチレンカーボネート／エチルメチルカーボネート／フルオロエチレンカーボネート（ＦＥＣ）／六フッ化リン酸リチウム／ニッケル（ＩＩ）アセチルアセトネート＝３４／５１／１／１３．９／０．１の割合（質量比）で混合して作成した。ニッケル（ＩＩ）アセチルアセトネートはシグマ アルドリッチジャパンから入手した（他のβ−ジケトン金属錯体も同様）。
この正極と負極を、厚さ９μｍの微多孔性ポリエチレンフィルムからなるセパレータを介して積層して巻き取り、アルミニウムラミネートフィルムからなる袋に入れた。この袋に電解液を２ｇ注液後、袋を熱融着してラミネート型電池を作成した。この電池の容量は７００ｍＡｈであった。
【００６０】
この電池を２３℃環境下７００ｍＡで４．２Ｖを上限として３時間充電した時の電池厚みの変化を膨張率（％）として表１に示す。なお、膨張率は充電前の電池厚みを分母とし、充電後に増加した厚みを分子として算出した値である。
【００６１】
（実施例１−２、１−３）
ニッケル（ＩＩ）アセチルアセトネートの濃度をそれぞれ０．０２質量％、０．５質量％とし、それに合わせて六フッ化リン酸リチウムの量を増減した以外は実施例１−１と同様にラミネート型電池を作成した。充電前後の膨張率（％）を表１に示す。
【００６２】
（実施例１−４）
フルオロエチレンカーボネート（ＦＥＣ）の代わりにビニレンカーボネート（ＶＣ）を用いた以外は実施例１−１と同様にラミネート型電池を作成した。充電前後の膨張率（％）を表１に示す。
【００６３】
（実施例１−５〜１−１６）
β−ジケトン金属錯体の種類を表１に示すものとした以外は実施例１−１と同様にラミネート型電池を作成した。充電前後の膨張率（％）を表１に示す。
【００６４】
（比較例１−１）
β−ジケトン金属錯体およびフルオロエチレンカーボネートを混合せず、その分エチレンカーボネートを増量した以外は実施例１−１と同様にラミネート型電池を作成した。充電前後の膨張率（％）を表１に示す。
【００６５】
（比較例１−２）
フルオロエチレンカーボネートを混合せず、その分エチレンカーボネートを増量した以外は実施例１−１と同様にラミネート型電池を作成した。充電前後の膨張率（％）を表１に示す。
【００６６】
（比較例１−３）
β−ジケトン金属錯体を混合せず、その分六フッ化リン酸リチウムを増量した以外は実施例１−１と同様にラミネート型電池を作成した。充電前後の膨張率（％）を表１に示す。
【００６７】
（比較例１−４）
β−ジケトン金属錯体を混合せず、その分六フッ化リン酸リチウムを増量した以外は実施例１−４と同様にラミネート型電池を作成した。充電前後の膨張率（％）を表１に示す。
【００６８】
【表１】
2009093843.tif 000008
【００６９】
表１に示したように、電解液中にβ−ジケトン金属錯体としてニッケル（ＩＩ）アセチルアセトネートを、ハロゲン炭酸エステルとしてフルオロエチレンカーボネートを含有する実施例１−１は、いずれも含有しない比較例１−１と対比して電池の膨張率が格段に低減した。また、ニッケル（ＩＩ）アセチルアセトネートまたはフルオロエチレンカーボネートのいずれか一方のみを含有する比較例１−２、１−３よりもさらに膨張率が低減された。これより、β−ジケトン金属錯体とハロゲン化炭酸エステルを併用することで、初回充電時の膨張率が効率的に低減されることが分かった。
【００７０】
フルオロエチレンカーボネートの代わりに、炭素−炭素多重結合を有する炭酸エステルとしてビニレンカーボネートを含有する実施例１−４の場合も、ニッケル（ＩＩ）アセチルアセトネートまたはビニレンカーボネートのいずれか一方のみを含有する比較例１−２、１−４よりもさらに膨張率が低減された。これより、β−ジケトン金属錯体と炭素−炭素多重結合を有する炭酸エステルを併用することで、初回充電時の膨張率を効率的に低減できることが分かった。
【００７１】
実施例１−１よりもニッケル（ＩＩ）アセチルアセトネートの含有量を増減した実施例１−２、１−３の膨張率は、若干上昇した。これより、β−ジケトン金属錯体の好ましい含有量は、電解液中において０．０２〜０．５質量％であることが分かった。
【００７２】
ニッケル（ＩＩ）アセチルアセトネート以外のβ−ジケトン金属錯体と、フルオロエチレンカーボネートとを用いた実施例１−５〜１−１６も、実施例１−１等と同様に、初回充電時の電池膨張率を効率的に低減できることが分かった。
【００７３】
＜実施例２−１〜２−１６＞
（実施例２−１）
セパレータの厚さを７μｍとし、その両面にポリフッ化ビニリデンを２μｍずつ塗布したセパレータを使用した以外は実施例１−１と同様にラミネート型電池を作製した。このとき、電解液とポリフッ化ビニリデンとの質量比は２０：１であった。この電池を２３℃環境下７００ｍＡで４．２Ｖを上限として３時間充電した時の電池厚みの変化を膨張率（％）として表２に示す。
【００７４】
（実施例２−２、２−３）
ニッケル（ＩＩ）アセチルアセトネートの濃度をそれぞれ０．０２質量％、０．５質量％とし、それに合わせて六フッ化リン酸リチウムの量を増減した以外は実施例２−１と同様にラミネート型電池を作成した。充電前後の膨張率（％）を表２に示す。
【００７５】
（実施例２−４）
フルオロエチレンカーボネート（ＦＥＣ）の代わりにビニレンカーボネート（ＶＣ）を用いた以外は実施例２−１と同様にラミネート型電池を作成した。充電前後の膨張率（％）を表１に示す。
【００７６】
（実施例２−５〜２−１６）
β−ジケトン金属錯体の種類を表２に示すものとした以外は実施例２−１と同様にラミネート型電池を作成した。充電前後の膨張率（％）を表２に示す。
【００７７】
（比較例２−１）
β−ジケトン金属錯体およびフルオロエチレンカーボネートを混合せず、その分エチレンカーボネートを増量した以外は実施例２−１と同様にラミネート型電池を作成した。充電前後の膨張率（％）を表１に示す。
【００７８】
（比較例２−２）
フルオロエチレンカーボネートを混合せず、その分エチレンカーボネートを増量した以外は実施例２−１と同様にラミネート型電池を作成した。充電前後の膨張率（％）を表２に示す。
【００７９】
（比較例２−３）
β−ジケトン金属錯体を混合せず、その分六フッ化リン酸リチウムを増量した以外は実施例２−１と同様にラミネート型電池を作成した。充電前後の膨張率（％）を表２に示す。
【００８０】
（比較例２−４）
β−ジケトン金属錯体を混合せず、その分六フッ化リン酸リチウムを増量した以外は実施例２−４と同様にラミネート型電池を作成した。充電前後の膨張率（％）を表２に示す。
【００８１】
【表２】
2009093843.tif 000009
【００８２】
表２に示したように、電解液中にβ−ジケトン金属錯体としてニッケル（ＩＩ）アセチルアセトネートを、ハロゲン炭酸エステルとしてフルオロエチレンカーボネートを含有する実施例２−１は、いずれも含有しない比較例２−１と対比して電池の膨張率が格段に低減した。また、ニッケル（ＩＩ）アセチルアセトネートまたはフルオロエチレンカーボネートのいずれか一方のみを含有する比較例２−２、２−３よりもさらに膨張率が低減された。これより、β−ジケトン金属錯体とハロゲン化炭酸エステルを併用することで、初回充電時の膨張率が効率的に低減されることが分かった。
また、ポリフッ化ビニリデンを含む実施例２−１は、含まない実施例１−１と比べて、膨張率の低減効果がさらに向上した。これより、電解液にβ−ジケトン金属錯体とハロゲン化炭酸エステルを含有することに加え、高分子化合物としてポリフッ化ビニリデンを使用することで、電池の膨張低減効果をさらに向上できることが分かった。
【００８３】
フルオロエチレンカーボネートの代わりに、炭素−炭素多重結合を有する炭酸エステルとしてビニレンカーボネートを含有する実施例２−４の場合も、ニッケル（ＩＩ）アセチルアセトネートまたはビニレンカーボネートのいずれか一方のみを含有する比較例２−２、２−４よりもさらに膨張率が低減された。これより、β−ジケトン金属錯体と炭素−炭素多重結合を有する炭酸エステルを併用することで、初回充電時の膨張率を効率的に低減できることが分かった。
また、ポリフッ化ビニリデンを含む実施例２−４は、含まない実施例１−４と比べて、膨張率の低減効果がさらに向上した。これより、電解液にβ−ジケトン金属錯体と炭素−炭素多重結合を有する炭酸エステルを含有することに加え、高分子化合物としてポリフッ化ビニリデンを使用することで、電池の膨張低減効果をさらに向上できることが分かった。
【００８４】
実施例２−１よりもニッケル（ＩＩ）アセチルアセトネートの含有量を増減した実施例２−２、２−３の膨張率は、若干上昇した。これより、β−ジケトン金属錯体の好ましい含有量は、電解液中において０．０２〜０．５質量％であることが分かった。
【００８５】
ニッケル（ＩＩ）アセチルアセトネート以外のβ−ジケトン金属錯体と、フルオロエチレンカーボネートとを用いた実施例２−５〜２−１６も、実施例２−１等と同様に、初回充電時の電池膨張率を効率的に低減できることが分かった。
【００８６】
以上、実施例を挙げて本発明を説明したが、本発明は上記実施例に限定されるものではなく、種々変形が可能であることは言うまでもない。
【図面の簡単な説明】
【００８７】
【図１】本発明の一実施の形態に係る非水電解液二次電池の構成を表す分解斜視図である。
【図２】図１に示した巻回電極体のＩ−Ｉ線に沿った構成を表す断面図である。
【符号の説明】
【００８８】
２０…巻回電極体、２３…正極、２３Ａ…正極集電体、２３Ｂ…正極活物質層、２４…負極、２４Ａ…負極集電体、２４Ｂ…負極活物質層、２５…セパレータ、２１…正極リード、２２…負極リード、２６…電解質層、２７…保護テープ、３０…外装部材、３１…密着フィルム。
【図１】
2009093843.tif 000013
【図２】
2009093843.tif 000014